(57)【特許請求の範囲】
【請求項１】
酸化物基準の質量％で、
Ｂ２Ｏ３成分を８．０〜２４．０％、
ＳｉＯ２成分を０％を超え１５．０％未満
Ｌａ２Ｏ３成分を２８.０％を超え５５．０％未満、
Ｇｄ２Ｏ３成分を０〜１５．０％未満
ＢａＯ成分を０〜３５．０％
Ｌｎ２Ｏ３成分（式中、ＬｎはＬａ、Ｇｄ、Ｙ及びＹｂからなる群より選択される１種以上である）を４６．０％以上７２．０％未満、
含有し、
酸化物基準の質量に対する外割りの質量％で、Ｆ成分を５．０％以上５０．０％以下含有し、
酸化物基準の質量比（ＴｉＯ２＋Ｎｂ２Ｏ５＋ＷＯ３＋Ｂｉ２Ｏ３）／Ｆが０．２７以下であり（ここで、ＴｉＯ２成分、Ｎｂ２Ｏ５成分、ＷＯ３成分及びＢｉ２Ｏ３成分の含有量は、酸化物基準の質量％での含有量であり、Ｆ成分の含有量は、酸化物基準の質量に対する外割りの質量％での含有量である）、
１．６５以上１．８０以下の屈折率（ｎｄ）と、４５以上６５以下のアッベ数（νｄ）とを有し、屈折率（ｎｄ）及びアッベ数（νｄ）が、（−０．０１νｄ＋２．１５）≦ｎｄ≦（−０．０１νｄ＋２．３５）の関係を満たす光学ガラス。
【請求項２】
酸化物基準の質量％で、
ＳｉＯ２成分  ０％を超え１５．０％未満、
Ｙ２Ｏ３成分  ０〜２０．０％、
Ｙｂ２Ｏ３成分  ０〜２０．０％、
ＴｉＯ２成分  ０〜２０．０％、
Ｎｂ２Ｏ５成分  ０〜１０．０％、
ＷＯ３成分  ０〜１０．０％、
Ｂｉ２Ｏ３成分  ０〜１０．０％、
ＭｇＯ成分  ０〜１０．０％、
ＣａＯ成分  ０〜２０．０％、
ＳｒＯ成分  ０〜２５．０％、
Ｌｉ２Ｏ成分  ０〜１０．０％、
Ｎａ２Ｏ成分  ０〜１０．０％、
Ｋ２Ｏ成分  ０〜１０．０％、
ＺｎＯ成分  ０〜２０．０％、
Ｐ２Ｏ５成分  ０〜１０．０％、
ＧｅＯ２成分  ０〜１０．０％、
Ｔａ２Ｏ５成分  ０〜１０．０％、
ＺｒＯ２成分  ０〜２０．０％、
Ａｌ２Ｏ３成分を０〜２０．０％、
Ｇａ２Ｏ３成分  ０〜２０．０％、
ＴｅＯ２成分  ０〜２０．０％、
ＳｎＯ２成分 ０〜５．０％及び
Ｓｂ２Ｏ３成分  ０〜１．０％
である請求項１の光学ガラス。
【請求項３】
酸化物基準の質量比Ｆ／Ｌｎ２Ｏ３が０．０５以上１．００以下である請求項１又は２記載の光学ガラス（ここで、Ｌｎ２Ｏ３成分の含有量は、酸化物基準の質量％での含有量であり、Ｆ成分の含有量は、酸化物基準の質量に対する外割りの質量％での含有量である）。
【請求項４】
酸化物基準の質量比Ｌｎ２Ｏ３／（ＳｉＯ２＋Ｂ２Ｏ３）が１．００以上である請求項１から３のいずれか記載の光学ガラス（式中、ＬｎはＬａ、Ｇｄ、Ｙ及びＹｂからなる群より選択される１種以上である）。
【請求項５】
酸化物基準のＲＯ成分の質量和が４０．０％以下であり、
酸化物基準のＲｎ２Ｏ成分の質量和が１０．０％以下である請求項１から４のいずれか記載の光学ガラス（式中、ＲｎはＬｉ、Ｎａ及びＫからなる群より選択される１種以上であり、ＲはＭｇ、Ｃａ、Ｓｒ及びＢａからなる群より選択される１種以上である）。
【請求項６】
請求項１から５のいずれか記載の光学ガラスからなる光学素子。
【請求項７】
請求項１から５いずれか記載の光学ガラスからなる研磨加工用及び／又は精密プレス成形用のプリフォーム。
【発明の詳細な説明】
【技術分野】
【０００１】
本発明は、光学ガラス、プリフォーム及び光学素子に関する。
【背景技術】
【０００２】
近年、光学系を使用する機器のデジタル化や高精細化が急速に進んでおり、デジタルカメラやビデオカメラ等の撮影機器や、プロジェクタやプロジェクションテレビ等の画像再生（投影）機器等の各種光学機器の分野では、光学系で用いられるレンズやプリズム等の光学素子の枚数を削減し、光学系全体を軽量化及び小型化する要求が強まっている。
【０００３】
光学素子を作製する光学ガラスの中でも特に、光学系全体の軽量化及び小型化を図ることが可能な、１．６５以上１．８０以下の高い屈折率（ｎｄ）を有し、高いアッベ数（νｄ）を有する高屈折率低分散ガラスの需要が非常に高まっている。これに関し、特許文献１〜２に代表されるようなガラス組成物が知られている。
【先行技術文献】
【特許文献】
【０００４】
【特許文献１】特開２０１３−０６３８８８号公報
【特許文献２】国際公開第２０１０／０９００１４号
【発明の概要】
【発明が解決しようとする課題】
【０００５】
しかし、特許文献１〜２に記載されたガラスでは、アッベ数が小さく、又はガラスの安定性が十分でない問題点があった。そのため、１．６５以上１．８０以下の高い屈折率（ｎｄ）を有しながらも、よりアッベ数が高く（低分散であり）、且つ安定な光学ガラスが求められていた。
【０００６】
他方で、色収差のうち青色領域の収差（二次スペクトル）の補正において、光学設計で着目される光学特性の指標として、部分分散比（θｇ，Ｆ）が用いられている。部分分散比（θｇ，Ｆ）は、下式（１）により示される。
θｇ，Ｆ＝（ｎｇ−ｎＦ）／（ｎＦ−ｎＣ）・・・・・・（１）
【０００７】
ここで、低分散の凸レンズと高分散の凹レンズとを組み合わせて色収差の補正を行う光学系では、低分散側のレンズに部分分散比（θｇ，Ｆ）の大きい光学材料を用い、高分散側のレンズに部分分散比（θｇ，Ｆ）の小さい光学材料を用い、これらを組み合わせることで、二次スペクトルを補正できる。
【０００８】
しかし、特許文献１〜２に記載されたガラスでは、高屈折率及び低分散を有していても、部分分散比が小さく、二次スペクトルを補正するレンズとして用いるには十分でなかった。すなわち、高い屈折率（ｎｄ）及び高いアッベ数（νｄ）を有しながらも、部分分散比（θｇ，Ｆ）の大きい光学ガラスが求められていた。
【０００９】
本発明は、上記問題点に鑑みてなされたものであって、その目的とするところは、高屈折率及び低分散を有し、且つ安定性の高い光学ガラスと、これを用いたプリフォーム及び光学素子を提供することにある。
また、本発明は、高屈折率及び低分散を有し、且つ色収差の補正に好ましく用いられる光学ガラスと、これを用いたプリフォーム及び光学素子を提供することにある。
【課題を解決するための手段】
【００１０】
本発明者は、上記課題を解決するために、鋭意試験研究を重ねた結果、Ｂ２Ｏ３成分及びＬｎ２Ｏ３成分（式中、ＬｎはＬａ、Ｇｄ、Ｙ及びＹｂからなる群より選択される１種以上である）にＦ成分を併用しながらも、各成分の含有量を調整することによって、ガラスにおいて高屈折率及び低分散化が図られながらも、ガラスの安定性が高められることを見出し、本発明を完成するに至った。
また、本発明者は、各成分の含有量を調整することによって、高屈折率及び低分散化が図られながらも、ガラスの部分分散比がより一層高められることも見出した。
具体的には、本発明は以下のようなものを提供する。
【００１１】
（１）  酸化物基準の質量％で、Ｂ２Ｏ３成分を８．０〜４０．０％、Ｌｎ２Ｏ３成分を２５．０〜８０．０％含有し、
酸化物基準の質量に対する外割りの質量％で、Ｆ成分を５．０％以上５０．０％以下含有し、
１．６５以上１．８０以下の屈折率（ｎｄ）と、４５以上６５以下のアッベ数（νｄ）とを有する光学ガラス（式中、ＬｎはＬａ、Ｇｄ、Ｙ及びＹｂからなる群より選択される１種以上である）。
【００１２】
（２）  酸化物基準の質量％で、
Ｌａ２Ｏ３成分  ０〜６０．０％、
Ｇｄ２Ｏ３成分  ０〜３０．０％及び
ＢａＯ成分  ０〜３５．０％
である（１）記載の光学ガラス。
【００１３】
（３）  酸化物基準の質量％で、
ＳｉＯ２成分  ０〜２０．０％、
Ｙ２Ｏ３成分  ０〜２０．０％、
Ｙｂ２Ｏ３成分  ０〜２０．０％、
ＴｉＯ２成分  ０〜２０．０％、
Ｎｂ２Ｏ５成分  ０〜１０．０％、
ＷＯ３成分  ０〜１０．０％、
Ｂｉ２Ｏ３成分  ０〜１０．０％、
ＭｇＯ成分  ０〜１０．０％、
ＣａＯ成分  ０〜２０．０％、
ＳｒＯ成分  ０〜２５．０％、
Ｌｉ２Ｏ成分  ０〜１０．０％、
Ｎａ２Ｏ成分  ０〜１０．０％、
Ｋ２Ｏ成分  ０〜１０．０％、
ＺｎＯ成分  ０〜２０．０％、
Ｐ２Ｏ５成分  ０〜１０．０％、
ＧｅＯ２成分  ０〜１０．０％、
Ｔａ２Ｏ５成分  ０〜１０．０％、
ＺｒＯ２成分  ０〜２０．０％、
Ａｌ２Ｏ３成分を０〜２０．０％、
Ｇａ２Ｏ３成分  ０〜２０．０％、
ＴｅＯ２成分  ０〜２０．０％、
ＳｎＯ２成分 ０〜５．０％及び
Ｓｂ２Ｏ３成分  ０〜１．０％
である（１）又は（２）記載の光学ガラス。
【００１４】
（４）  酸化物基準の質量比Ｆ／Ｌｎ２Ｏ３が０．０５以上１．００以下である（１）から（３）のいずれか記載の光学ガラス（ここで、Ｌｎ２Ｏ３成分の含有量は、酸化物基準の質量％での含有量であり、Ｆ成分の含有量は、酸化物基準の質量に対する外割りの質量％での含有量である）。
【００１５】
（５）  酸化物基準の質量比Ｌｎ２Ｏ３／（ＳｉＯ２＋Ｂ２Ｏ３）が１．００以上である（１）から（４）のいずれか記載の光学ガラス（式中、ＬｎはＬａ、Ｇｄ、Ｙ及びＹｂからなる群より選択される１種以上である）。
【００１６】
（６）  酸化物基準の質量比（ＴｉＯ２＋Ｎｂ２Ｏ５＋ＷＯ３＋Ｂｉ２Ｏ３）／Ｆが０．５０以下である（１）から（５）のいずれか記載の光学ガラス（ここで、ＴｉＯ２成分、Ｎｂ２Ｏ５成分、ＷＯ３成分及びＢｉ２Ｏ３成分の含有量は、酸化物基準の質量％での含有量であり、Ｆ成分の含有量は、酸化物基準の質量に対する外割りの質量％での含有量である）。
【００１７】
（７）  酸化物基準のＲＯ成分の質量和が４０．０％以下であり、
酸化物基準のＲｎ２Ｏ成分の質量和が１０．０％以下である（１）から（６）のいずれか記載の光学ガラス（式中、ＲｎはＬｉ、Ｎａ及びＫからなる群より選択される１種以上であり、ＲはＭｇ、Ｃａ、Ｓｒ及びＢａからなる群より選択される１種以上である）。
【００１８】
（８）  酸化物基準の質量和（Ｌｎ２Ｏ３＋ＢａＯ）が３０．０％以上８５．０％以下である（１）から（７）のいずれか記載の光学ガラス（式中、ＬｎはＬａ、Ｇｄ、Ｙ及びＹｂからなる群より選択される１種以上である）。
【００１９】
（９）  酸化物基準の質量和（Ｔａ２Ｏ５＋ＺｒＯ２＋Ａｌ２Ｏ３）が２０．０％以下である（１）から（８）のいずれか記載の光学ガラス（式中、ＲはＭｇ、Ｃａ、Ｓｒ及びＢａからなる群より選択される１種以上である）。
【００２０】
（１０）  屈折率（ｎｄ）及びアッベ数（νｄ）が、（−０．０１νｄ＋２．１５）≦ｎｄ≦（−０．０１νｄ＋２．３５）の関係を満たす（１）から（９）のいずれか記載の光学ガラス。
【００２１】
（１１）  （１）から（１０）のいずれか記載の光学ガラスからなる光学素子。
【００２２】
（１２）  （１）から（１０）いずれか記載の光学ガラスからなる研磨加工用及び／又は精密プレス成形用のプリフォーム。
【００２３】
（１３）  （１２）記載のプリフォームを精密プレスしてなる光学素子。
【発明の効果】
【００２４】
本発明によれば、高屈折率及び低分散を有し、且つ安定性の高い光学ガラスと、これを用いたプリフォーム及び光学素子を提供できる。
また、本発明によれば、高屈折率及び低分散を有し、且つ色収差の補正に好ましく用いられる光学ガラスと、これを用いたプリフォーム及び光学素子を提供できる。
【図面の簡単な説明】
【００２５】
【図１】部分分散比（θｇ，Ｆ）が縦軸でアッベ数（νｄ）が横軸の直交座標に表されるノーマルラインを示す図である。
【図２】本願の実施例のガラスについての屈折率（ｎｄ）とアッベ数（νｄ）の関係を示す図である。
【図３】本願の実施例のガラスについての部分分散比（θｇ，Ｆ）とアッベ数（νｄ）の関係を示す図である。
【発明を実施するための最良の形態】
【００２６】
本発明の光学ガラスは、酸化物基準の質量％で、Ｂ２Ｏ３成分を８．０〜４０．０％、Ｌｎ２Ｏ３成分（式中、ＬｎはＬａ、Ｇｄ、Ｙ及びＹｂからなる群より選択される１種以上である）を２５．０〜８０．０％含有し、酸化物基準の質量に対する外割りの質量％で、Ｆ成分を５．０％以上５０．０％以下含有し、１．６５以上１．８０以下の屈折率（ｎｄ）と、４５以上６５以下のアッベ数（νｄ）とを有する。
Ｂ２Ｏ３成分及びＬｎ２Ｏ３成分にＦ成分を併用しながらも、各成分の含有量を調整することによって、ガラスにおいて高屈折率及び低分散化が図られながらも、ガラスの安定性が高められる。このため、高屈折率及び低分散を有し、且つ安定性の高い光学ガラスと、これを用いたプリフォーム及び光学素子を提供できる。
また、各成分の含有量を調整することによって、高屈折率及び低分散化が図られながらも、ガラスの部分分散比がより一層高められる。このため、高屈折率及び低分散を有し、且つ色収差の補正に好ましく用いられる光学ガラスと、これを用いたプリフォーム及び光学素子を提供できる。
【００２７】
以下、本発明の光学ガラスの実施形態について詳細に説明する。本発明は、以下の実施形態に何ら限定されるものではなく、本発明の目的の範囲内で適宜変更を加えて実施することができる。なお、説明が重複する箇所について適宜説明を省略する場合があるが、発明の趣旨を限定するものではない。
【００２８】
［ガラス成分］
本発明の光学ガラスを構成する各成分の組成範囲を以下に述べる。本明細書中において、各成分の含有量は特に断りがない場合は、全て酸化物換算組成のガラス全質量に対する質量％で表示されるものとする。ここで、「酸化物換算組成」は、本発明のガラス構成成分の原料として使用される酸化物、複合塩、金属弗化物等が熔融時に全て分解されて酸化物に変化すると仮定した場合に、当該酸化物の総質量を１００質量％として、ガラス中に含有される各成分を表記した組成である。
【００２９】
＜必須成分、任意成分について＞
Ｂ２Ｏ３成分は、８．０％以上含有することで、ガラス内部で網目構造を形成し、安定なガラス形成を促して耐失透性を高められ、且つアッベ数を大きくできる必須成分である。従って、Ｂ２Ｏ３成分の含有量は、好ましくは８．０％、より好ましくは１１．０％、さらに好ましくは１４．０％、さらに好ましくは１６．０％を下限とする。
他方で、Ｂ２Ｏ３成分の含有量を４０．０％以下にすることで、屈折率の低下を抑えられ、且つ化学的耐久性の悪化を抑えられる。従って、Ｂ２Ｏ３成分の含有量は、好ましくは４０．０％、より好ましくは３３．０％、さらに好ましくは２８．０％、さらに好ましくは２４．０％を上限とし、さらに好ましくは２１．０％未満とする。
Ｂ２Ｏ３成分は、原料としてＨ３ＢＯ３、Ｎａ２Ｂ４Ｏ７、Ｎａ２Ｂ４Ｏ７・１０Ｈ２Ｏ、ＢＰＯ４等を用いることができる。
【００３０】
Ｌｎ２Ｏ３成分（式中、ＬｎはＬａ、Ｇｄ、Ｙ、Ｙｂからなる群より選択される１種以上）の含有量の和（質量和）は、２５．０〜８０．０％である。
特に、この質量和を２５．０％以上にすることで、ガラスの屈折率及びアッベ数を高められるため、高屈折率低分散ガラスを得易くできる。また、これにより着色を低減できる。従って、Ｌｎ２Ｏ３成分の含有量の質量和は、好ましくは２５．０％、より好ましくは３１．０％、さらに好ましくは３６．０％、さらに好ましくは４２．０％、さらに好ましくは４６．０％を下限とする。
他方で、この質量和を８０．０％以下にすることで、耐失透性を高められる。従って、Ｌｎ２Ｏ３成分の含有量の質量和は、好ましくは８０．０％以下、より好ましくは７８．０％未満、さらに好ましくは７５．０％未満、さらに好ましくは７２．０％未満とする。
【００３１】
Ｆ成分は、５．０％以上含有することで、ガラスの部分分散比を高め、且つガラス転移点を下げる必須成分である。特に、Ｆ成分を含有することで、高い部分分散比を有しながらも、着色の少ない光学ガラスを得られる。従って、Ｆ成分の含有量は、好ましくは５．０％、より好ましくは５．５％、さらに好ましくは６．０％、さらに好ましくは６．５％を下限とする。なお、Ｆ成分の含有量は、１０．０％超としてもよく、１０．６％以上としてもよい。
他方で、Ｆ成分の含有量を５０．０％以下にすることで、ガラスの比重の上昇を抑えられ、且つガラスを失透し難くできる。従って、Ｆ成分の含有量は、好ましくは５０．０％、より好ましくは４５．０％、さらに好ましくは４０．０％、さらに好ましくは３０．０％、さらに好ましくは２０．０％、さらに好ましくは１２．０％を上限とする。
Ｆ成分は、原料としてＺｒＦ４、ＡｌＦ３、ＮａＦ、ＣａＦ２、ＬａＦ３等を用いることができる。
【００３２】
なお、本明細書におけるＦ成分の含有量は、ガラスを構成するカチオン成分全てが電荷の釣り合うだけの酸素と結合した酸化物でできていると仮定し、それら酸化物でできたガラス全体の質量を１００％として、Ｆ成分の質量を質量％で表したもの（酸化物基準の質量に対する外割り質量％）である。
【００３３】
Ｌａ２Ｏ３成分は、０％超含有する場合に、ガラスの屈折率及びアッベ数を高め、且つ可視光についての透過率を高められる任意成分である。従って、Ｌａ２Ｏ３成分の含有量は、好ましくは０％超、より好ましくは１．０％超、さらに好ましくは５．０％超、さらに好ましくは１０．０％超、さらに好ましくは１７．０％超、さらに好ましくは２２．０％超、さらに好ましくは２８．０％超としてもよい。
他方で、Ｌａ２Ｏ３成分の含有量を６０．０％以下にすることで、ガラスを失透し難くでき、且つガラスの比重の増加を抑えられる。従って、Ｌａ２Ｏ３成分の含有量は、好ましくは６０．０％以下、より好ましくは５５．０％未満、さらに好ましくは５２．０％未満、さらに好ましくは５０．０％未満とする。
Ｌａ２Ｏ３成分は、原料としてＬａ２Ｏ３、Ｌａ（ＮＯ３）３・ＸＨ２Ｏ（Ｘは任意の整数）等を用いることができる。
【００３４】
Ｇｄ２Ｏ３成分は、０％超含有する場合に、ガラスの屈折率及びアッベ数を高められる任意成分である。従って、Ｇｄ２Ｏ３成分の含有量は、好ましくは０％超、より好ましくは１．０％超、さらに好ましくは３．０％超、さらに好ましくは５．０％超としてもよい。
他方で、Ｇｄ２Ｏ３成分の含有量を３０．０％以下にすることで、ガラスの比重の上昇を抑え、部分分散比の低下を抑え、且つ、失透を抑えられる。従って、Ｇｄ２Ｏ３成分の含有量は、好ましくは３０．０％以下、より好ましくは２５．０％未満、さらに好ましくは２３．０％以下、さらに好ましくは２０．０％未満、さらに好ましくは１７．０％未満、さらに好ましくは１５．０％未満とする。
Ｇｄ２Ｏ３成分は、原料としてＧｄ２Ｏ３、ＧｄＦ３等を用いることができる。
【００３５】
ＢａＯ成分は、０％超含有する場合に、ガラスの屈折率や耐失透性を高められ、且つ、ガラス原料の熔融性を高められる任意成分である。従って、ＢａＯ成分の含有量は、好ましくは０％超、より好ましくは１．５％超、さらに好ましくは２．５％超、さらに好ましくは５．０％超としてもよい。
他方で、ＢａＯ成分の含有量を３５．０％以下にすることで、ガラスの屈折率を低下し難くし、且つガラスの失透を低減することができる。従って、ＢａＯ成分の含有量は、好ましくは３５．０％以下、より好ましくは３０．０％未満、さらに好ましくは２５．０％未満、さらに好ましくは２０．０％未満とする。
ＢａＯ成分は、原料としてＢａＣＯ３、Ｂａ（ＮＯ３）２等を用いることができる。
【００３６】
ＳｉＯ２成分は、０％超含有する場合に、ガラスの着色を低減でき、且つ耐失透性を高められる任意成分である。従って、ＳｉＯ２成分の含有量は、好ましくは０％超、より好ましくは０．５％超、さらに好ましくは１．０％超、さらに好ましくは２．０％超としてもよい。
他方で、ＳｉＯ２成分の含有量を２０．０％以下にすることで、ＳｉＯ２成分を熔融ガラス中に熔解し易くし、高温での熔解を回避することができる。ＳｉＯ２成分の含有量は、好ましくは２０．０％以下、より好ましくは１７．０％未満、さらに好ましくは１５．０％未満、さらに好ましくは１３．０％未満、さらに好ましくは１１．０％未満、さらに好ましくは１０．０％未満、さらに好ましくは８．０％未満とする。
ＳｉＯ２成分は、原料としてＳｉＯ２、Ｋ２ＳｉＦ６、Ｎａ２ＳｉＦ６等を用いることができる。
【００３７】
Ｙ２Ｏ３成分及びＹｂ２Ｏ３成分は、少なくともいずれかを０％超含有する場合に、ガラスの屈折率及びアッベ数を高められる任意成分である。特に、Ｙ２Ｏ３成分は、ガラスの比重を小さくできる成分でもある。従って、Ｙ２Ｏ３成分の含有量は、好ましくは０％超、より好ましくは１．０％超、さらに好ましくは３．０％超、さらに好ましくは５．０％超としてもよい。
他方で、Ｙ２Ｏ３成分又はＹｂ２Ｏ３成分の含有量を２０．０％以下にすることで、ガラスの安定性を高められる。また、特にＹｂ２Ｏ３成分の含有量を２０．０％以下にすることで、ガラスの長波長側（波長１０００ｎｍの近傍）に吸収が生じ難くなるため、ガラスの赤外線に対する耐性を高められる。従って、Ｙ２Ｏ３成分及びＹｂ２Ｏ３成分のうち少なくともいずれかの含有量は、好ましくは２０．０％以下、より好ましくは１５．０％未満、さらに好ましくは１２．０％未満、さらに好ましくは１０．０％未満とする。特に、Ｙｂ２Ｏ３成分の含有量は、５．０％未満としてもよく、１．０％未満としてもよい。
Ｙ２Ｏ３成分及びＹｂ２Ｏ３成分は、原料としてＹ２Ｏ３、ＹＦ３、Ｙｂ２Ｏ３等を用いることができる。
【００３８】
ＴｉＯ２成分、Ｎｂ２Ｏ５成分、ＷＯ３成分及びＢｉ２Ｏ３成分は、少なくともいずれかを０％超含有する場合に、ガラスの屈折率及び部分分散比を高められる任意成分である。
特に、ＴｉＯ２成分及びＮｂ２Ｏ５成分は、比重を小さくできる成分でもある。また、Ｂｉ２Ｏ３成分は、ガラス転移点を低くできる成分でもある。
他方で、ＴｉＯ２成分、Ｎｂ２Ｏ５成分、ＷＯ３成分又はＢｉ２Ｏ３成分の含有量を低減することで、アッベ数の低下を抑えられ、且つ可視短波長（５００ｎｍ以下）の光線透過率の悪化を抑えられる。
従って、ＴｉＯ２成分の含有量は、好ましくは２０．０％以下、より好ましくは１０．０％未満、さらに好ましくは５．０％未満、さらに好ましくは３．０％未満とする。また、Ｎｂ２Ｏ５成分、ＷＯ３成分及びＢｉ２Ｏ３成分のうち少なくともいずれかの含有量は、好ましくは１０．０％以下、より好ましくは５．０％未満、さらに好ましくは３．０％未満、さらに好ましくは１．０％未満とする。
ＴｉＯ２成分、Ｎｂ２Ｏ５成分、ＷＯ３成分及びＢｉ２Ｏ３成分は、原料としてＴｉＯ２、Ｎｂ２Ｏ５、ＷＯ３、Ｂｉ２Ｏ３等を用いることができる。
【００３９】
ＭｇＯ成分、ＣａＯ成分及びＳｒＯ成分は、少なくともいずれかを０％超含有する場合に、ガラスの熔融性を改善して耐失透性を高める任意成分である。
他方で、ＭｇＯ成分、ＣａＯ成分又はＳｒＯ成分の含有量を低減することで、ガラスの屈折率の低下を抑え、且つ失透を低減できる。
従って、ＭｇＯ成分の含有量は、好ましくは１０．０％以下、より好ましくは５．０％未満、さらに好ましくは３．０％未満、さらに好ましくは１．０％未満とする。
また、ＣａＯ成分の含有量は、好ましくは２０．０％以下、より好ましくは１０．０％以下、さらに好ましくは５．０％未満、さらに好ましくは３．０％未満とする。
また、ＳｒＯ成分の含有量は、好ましくは２５．０％以下、より好ましくは１８．０％以下、さらに好ましくは１０．０％未満、さらに好ましくは５．０％未満とする。
ＭｇＯ成分、ＣａＯ成分及びＳｒＯ成分は、原料としてＭｇＣＯ３、ＭｇＦ２、ＣａＣＯ３、ＣａＦ２、Ｓｒ（ＮＯ３）２、ＳｒＦ２等を用いることができる。
【００４０】
Ｌｉ２Ｏ成分、Ｎａ２Ｏ成分及びＫ２Ｏ成分は、少なくともいずれかを０％超含有する場合に、ガラスの熔融性を改善できる任意成分である。特に、Ｋ２Ｏ成分は、ガラスの部分分散比をより一層高める成分でもある。
他方で、Ｌｉ２Ｏ成分、Ｎａ２Ｏ成分又はＫ２Ｏ成分の含有量を低減することで、ガラスの屈折率の低下を抑えられ、且つ失透を低減できる。特に、Ｌｉ２Ｏ成分の含有量を低減することで、ガラスの部分分散比の低下を抑えられる。従って、Ｌｉ２Ｏ成分、Ｎａ２Ｏ成分及びＫ２Ｏ成分のうち少なくともいずれかの含有量は、好ましくは１０．０％以下、より好ましくは５．０％未満、さらに好ましくは３．０％未満とする。
Ｌｉ２Ｏ成分、Ｎａ２Ｏ成分及びＫ２Ｏ成分は、原料としてＬｉ２ＣＯ３、ＬｉＮＯ３、ＬｉＦ、Ｎａ２ＣＯ３、ＮａＮＯ３、ＮａＦ、Ｎａ２ＳｉＦ６、Ｋ２ＣＯ３、ＫＮＯ３、ＫＦ、ＫＨＦ２、Ｋ２ＳｉＦ６等を用いることができる。
【００４１】
ＺｎＯ成分は、０％超含有する場合に、ガラスの熔融性を改善でき、ガラス転移点を低くでき、且つ失透を低減できる任意成分である。
他方で、ＺｎＯ成分の含有量を２０．０％以下にすることで、屈折率の低下や失透を低減できる。また、これにより熔融ガラスの粘性が高められるため、ガラスへの脈理の発生を低減できる。従って、ＺｎＯ成分の含有量は、好ましくは２０．０％以下、より好ましくは１０．０％以下、さらに好ましくは５．０％未満、さらに好ましくは２．０％未満とする。
ＺｎＯ成分は、原料としてＺｎＯ、ＺｎＦ２等を用いることができる。
【００４２】
Ｐ２Ｏ５成分は、０％超含有する場合に、ガラスの液相温度を下げて耐失透性を向上できる任意成分である。
他方で、Ｐ２Ｏ５成分の含有量を１０．０％以下にすることで、ガラスの化学的耐久性、特に耐水性の低下を抑えられる。従って、Ｐ２Ｏ５成分の含有量は、好ましくは１０．０％以下、より好ましくは５．０％未満、さらに好ましくは３．０％未満、さらに好ましくは１．０％未満とする。
Ｐ２Ｏ５成分は、原料としてＡｌ（ＰＯ３）３、Ｃａ（ＰＯ３）２、Ｂａ（ＰＯ３）２、ＢＰＯ４、Ｈ３ＰＯ４等を用いることができる。
【００４３】
ＧｅＯ２成分は、０％超含有する場合に、ガラスの屈折率を高め、耐失透性を向上できる任意成分である。
他方で、ＧｅＯ２成分は原料価格が高いことから、その量が多いと材料コストが高くなるため、得られるガラスが実用的でなくなる。従って、ＧｅＯ２成分の含有量は、好ましくは１０．０％以下、より好ましくは５．０％未満、さらに好ましくは３．０％未満、さらに好ましくは１．０％未満とする。
ＧｅＯ２成分は、原料としてＧｅＯ２等を用いることができる。
【００４４】
Ｔａ２Ｏ５成分は、０％超含有する場合に、ガラスの屈折率及び耐失透性を高める任意成分である。
他方で、Ｔａ２Ｏ５成分の含有量を１０．０％以下にすることで、ガラスの部分分散比の低下を抑えられる。また、高価なＴａ２Ｏ５成分の低減によるガラスの材料コストの上昇を抑えられ、且つ、高温での熔解を回避することでガラスの製造コストを低減できる。従って、Ｔａ２Ｏ５成分の含有量は、好ましくは１０．０％、より好ましくは５．０％未満、さらに好ましくは３．０％未満、さらに好ましくは１．０％未満とし、最も好ましくは含有しない。
Ｔａ２Ｏ５成分は、原料としてＴａ２Ｏ５等を用いることができる。
【００４５】
ＺｒＯ２成分は、０％超含有する場合に、ガラスの屈折率及び耐失透性を高める任意成分である。
他方で、ＺｒＯ２成分の含有量を２０．０％以下にすることで、アッベ数の低下を抑えられ、且つ、部分分散比の低下を抑えられる。また、ガラス原料の高温での熔解を回避できるため、ガラスの製造コストを低減できる。従って、ＺｒＯ２成分の含有量は、好ましくは２０．０％以下、より好ましくは１０．０％未満、さらに好ましくは５．０％未満、さらに好ましくは３．０％未満とする。
ＺｒＯ２成分は、原料としてＺｒＯ２、ＺｒＦ４等を用いることができる。
【００４６】
Ａｌ２Ｏ３成分及びＧａ２Ｏ３成分は、０％超含有する場合に、安定なガラスを形成し易くできる任意成分である。
他方で、Ａｌ２Ｏ３成分又はＧａ２Ｏ３成分の含有量を２０．０％以下にすることで、アッベ数の低下を抑制できる。従って、Ａｌ２Ｏ３成分及びＧａ２Ｏ３成分のうち少なくともいずれかの含有量は、好ましくは２０．０％以下、より好ましくは１０．０％未満、さらに好ましくは５．０％未満、さらに好ましくは３．０％未満、さらに好ましくは１．０％未満とする。
Ａｌ２Ｏ３成分及びＧａ２Ｏ３成分は、原料としてＡｌ２Ｏ３、Ａｌ（ＯＨ）３、ＡｌＦ３、Ｇａ２Ｏ３、Ｇａ（ＯＨ）３等を用いることができる。
【００４７】
ＴｅＯ２成分は、０％超含有する場合に、屈折率を高め、ガラス転移点（Ｔｇ）を下げることが可能な任意成分である。
他方で、ＴｅＯ２は白金製の坩堝や、熔融ガラスと接する部分が白金で形成されている熔融槽でガラス原料を熔融する際、白金と合金化しうる問題がある。従って、ＴｅＯ２成分の含有量は、好ましくは２０．０％以下、より好ましくは１０．０％未満、さらに好ましくは５．０％未満、さらに好ましくは３．０％未満とする。
ＴｅＯ２成分は、原料としてＴｅＯ２等を用いることができる。
【００４８】
ＳｎＯ２成分は、０％超含有する場合に、熔融ガラスの酸化を低減して熔融ガラスを清澄でき、且つガラスの光線透過率を悪化し難くできる任意成分である。
他方で、ＳｎＯ２成分の含有量を５．０％以下にすることで、熔融ガラスの還元によるガラスの着色や、ガラスの失透を生じ難くできる。また、ＳｎＯ２成分と熔解設備（特にＰｔ等の貴金属）との合金化が低減されるため、熔解設備の長寿命化を図れる。従って、ＳｎＯ２成分の含有量は、好ましくは５．０％以下、より好ましくは３．０％未満、さらに好ましくは１．０％未満、さらに好ましくは０．５％未満とする。
ＳｎＯ２成分は、原料としてＳｎＯ、ＳｎＯ２、ＳｎＦ２、ＳｎＦ４等を用いることができる。
【００４９】
Ｓｂ２Ｏ３成分は、０％超含有する場合に、熔融ガラスを脱泡できる任意成分である。
他方で、Ｓｂ２Ｏ３成分の含有量を１．０％以下にすることで、過度の発泡を生じ難くでき、且つ、熔解設備（特にＰｔ等の貴金属）との合金化を低減できる。従って、Ｓｂ２Ｏ３成分の含有量は、好ましくは１．０％以下、より好ましくは０．５％未満、さらに好ましくは０．３％未満、さらに好ましくは０．１％未満とする。
Ｓｂ２Ｏ３成分は、原料としてＳｂ２Ｏ３、Ｓｂ２Ｏ５、Ｎａ２Ｈ２Ｓｂ２Ｏ７・５Ｈ２Ｏ等を用いることができる。
【００５０】
なお、ガラスを清澄し脱泡する成分は、上記のＳｂ２Ｏ３成分に限定されるものではなく、ガラス製造の分野における公知の清澄剤、脱泡剤或いはそれらの組み合わせを用いることができる。
【００５１】
酸化物基準の質量％でのＬｎ２Ｏ３成分の合計量に対する、酸化物基準の質量に対する外割りの質量％でのＦ成分の含有量の比率は、０．０５以上１．００以下が好ましい。
特に、この比率を０．０５以上にすることで、部分分散比をより高められる。従って、この質量比Ｆ／Ｌｎ２Ｏ３は、好ましくは０．０５、より好ましくは０．０７、さらに好ましくは０．０９、さらに好ましくは０．１１を下限とする。
他方で、この比率を１．００以下にすることで、ガラスを失透し難くできる。従って、この質量比Ｆ／Ｌｎ２Ｏ３は、好ましくは１．００以下、より好ましくは０．５０未満、さらに好ましくは０．３０未満とする。
【００５２】
ＳｉＯ２成分及びＢ２Ｏ３成分の合計量に対する、Ｌｎ２Ｏ３成分の合計量の比率（質量比）は、１．００以上が好ましい。これにより、ガラスの屈折率と安定性を高められる。従って、質量比Ｌｎ２Ｏ３／（ＳｉＯ２＋Ｂ２Ｏ３）は、好ましくは１．００、より好ましくは１．３０、さらに好ましくは１．５０、さらに好ましくは１．６３を下限とする。
なお、質量比Ｌｎ２Ｏ３／（ＳｉＯ２＋Ｂ２Ｏ３）の上限は、概ね８．００以下、より具体的には６．００以下、さらに具体的には５．００以下であることが多い。
【００５３】
酸化物基準の質量に対する外割りの質量％でのＦ成分の含有量に対する、酸化物基準の質量％でのＴｉＯ２成分、Ｎｂ２Ｏ５成分、ＷＯ３成分及びＢｉ２Ｏ３成分の合計量の比率は、０．５０以下が好ましい。これにより、アッベ数の低下を抑えられる。従って、この質量比（ＴｉＯ２＋Ｎｂ２Ｏ５＋ＷＯ３＋Ｂｉ２Ｏ３）／Ｆは、好ましくは０．５０、より好ましくは０．４５、さらに好ましくは０．４０、さらに好ましくは０．３５、さらに好ましくは０．２７を上限とする。
【００５４】
ＲＯ成分（式中、ＲはＭｇ、Ｃａ、Ｓｒ、Ｂａからなる群より選択される１種以上）の含有量の和（質量和）は、４０．０％以下が好ましい。これにより、ＲＯ成分の過剰な含有による失透を低減でき、且つ屈折率の低下を抑えられる。従って、ＲＯ成分の含有量の質量和は、好ましくは４０．０％以下、より好ましくは３５．０％未満、さらに好ましくは３０．０％未満、さらに好ましくは２５．０％未満、さらに好ましくは２０．０％未満とする。
他方で、この和を０％超にすることで、ガラス原料の熔融性やガラスの安定性を高められる。従って、ＲＯ成分の合計含有量は、好ましくは０％超、より好ましくは１．０％超、さらに好ましくは３．０％超、さらに好ましくは５．０％超としてもよい。
【００５５】
Ｒｎ２Ｏ成分（式中、ＲｎはＬｉ、Ｎａ、Ｋからなる群より選択される１種以上）の含有量の和（質量和）は、１０．０％以下が好ましい。これにより、ガラスの屈折率の低下を抑え、且つガラスの安定性を高めて失透を低減できる。従って、Ｒｎ２Ｏ成分の合計含有量は、好ましくは１０．０％以下、より好ましくは５．０％未満、さらに好ましくは３．０％未満とする。
【００５６】
Ｌｎ２Ｏ３成分（式中、ＬｎはＬａ、Ｇｄ、Ｙ及びＹｂからなる群より選択される１種以上である）の合計量及びＢａＯ成分の含有量の和（質量和）は、３０．０％以上８５．０％以下が好ましい。
特に、この和を３０．０％以上にすることで、屈折率をより高められる。従って、この質量和（Ｌｎ２Ｏ３＋ＢａＯ）は、好ましくは３０．０％、より好ましくは４５．０％、さらに好ましくは５６．０％、さらに好ましくは６０．０％、さらに好ましくは６３．０％を下限とする。
他方で、この和を８５．０％以下にすることで、ガラスを失透し難くできる。従って、この質量和（Ｌｎ２Ｏ３＋ＢａＯ）は、好ましくは８５．０％以下、より好ましくは８３．０％未満、さらに好ましくは８０．０％未満、さらに好ましくは７８．０％未満とする。
【００５７】
Ｔａ２Ｏ５成分、ＺｒＯ２成分及びＡｌ２Ｏ３成分の含有量の和（質量和）は、２０．０％以下が好ましい。これにより、ガラスの安定性を高められ、且つ部分分散比の低下を抑えられる。従って、この質量和（Ｔａ２Ｏ５＋ＺｒＯ２＋Ａｌ２Ｏ３）は、好ましくは２０．０％以下、より好ましくは１０．０％未満、さらに好ましくは５．０％未満、さらに好ましくは２．５％未満、さらに好ましくは１．５％未満を上限とする。
【００５８】
＜含有すべきでない成分について＞
次に、本発明の光学ガラスに含有すべきでない成分、及び含有することが好ましくない成分について説明する。
【００５９】
本発明の光学ガラスには、他の成分を本願発明のガラスの特性を損なわない範囲で必要に応じ、添加することができる。ただし、ＧｅＯ２成分はガラスの分散性を高めてしまうため、実質的に含まないことが好ましい。
【００６０】
また、Ｔｉ、Ｚｒ、Ｎｂ、Ｗ、Ｌａ、Ｇｄ、Ｙ、Ｙｂ、Ｌｕを除く各遷移金属成分、例えばＨｆ、Ｖ、Ｃｒ、Ｍｎ、Ｆｅ、Ｃｏ、Ｎｉ、Ｃｕ、Ａｇ、Ｍｏ、Ｃｅ、Ｎｄ等は、それぞれを単独又は複合して少量含有する場合でもガラスが着色し、可視域の特定の波長の光に対して吸収を生じる性質があるため、特に可視領域の波長を使用する光学ガラスにおいては、実質的に含まないことが好ましい。
【００６１】
さらに、ＰｂＯ等の鉛化合物及びＡｓ２Ｏ３等のヒ素化合物、並びに、Ｔｈ、Ｃｄ、Ｔｌ、Ｏｓ、Ｂｅ、Ｓｅの各成分は、近年有害な化学物質として使用を控える傾向にあり、ガラスの製造工程のみならず、加工工程、及び製品化後の処分に至るまで環境対策上の措置が必要とされる。従って、環境上の影響を重視する場合には、不可避な混入を除き、これらを実質的に含有しないことが好ましい。これにより、光学ガラスに環境を汚染する物質が実質的に含まれなくなる。そのため、特別な環境対策上の措置を講じなくとも、この光学ガラスを製造し、加工し、及び廃棄することができる。
【００６２】
［製造方法］
本発明の光学ガラスは、例えば以下のように作製される。すなわち、上記原料を各成分が所定の含有量の範囲内になるように均一に混合し、作製した混合物を白金坩堝、石英坩堝又はアルミナ坩堝に投入して粗熔融した後、金坩堝、白金坩堝、白金合金坩堝又はイリジウム坩堝に入れて９００〜１４００℃の温度範囲で１〜５時間熔融し、攪拌均質化して泡切れ等を行った後、１２００℃以下の温度に下げてから仕上げ攪拌を行って脈理を除去し、成形型を用いて成形することにより作製される。ここで、成形型を用いて成形されたガラスを得る手段としては、熔融ガラスを成形型の一端に流下するのと同時に、成形型の他端側から成形されたガラスを引き出す手段や、熔融ガラスを金型に鋳込んで徐冷する手段が挙げられる。
【００６３】
［物性］
本発明の光学ガラスは、高屈折率及び低分散（高アッベ数）を有する。
特に、本発明の光学ガラスの屈折率（ｎｄ）は、好ましくは１．６５、より好ましくは１．６６、さらに好ましくは１．６７を下限とする。この屈折率の上限は、好ましくは１．８０以下、より好ましくは１．７７以下、さらに好ましくは１．７４未満であってもよい。また、本発明の光学ガラスのアッベ数（νｄ）は、好ましくは４５以上、より好ましくは４８以上、さらに好ましくは５０．５以上、さらに好ましくは５２超とし、好ましくは６５以下、より好ましくは６３未満、さらに好ましくは６０未満とする。
本発明の光学ガラスは、このような屈折率及びアッベ数を有するため、光学設計上有用であり、特に高い結像特性等を図りながらも、光学系の小型化を図ることができ、光学設計の自由度を広げることができる。
【００６４】
ここで、本発明の光学ガラスは、屈折率（ｎｄ）及びアッベ数（νｄ）が、（−０．０１νｄ＋２．１５）≦ｎｄ≦（−０．０１νｄ＋２．３５）の関係を満たすことが好ましい。本発明で特定される組成のガラスでは、屈折率（ｎｄ）及びアッベ数（νｄ）がこの関係を満たすものであっても、安定なガラスを得られる。
従って、本発明の光学ガラスでは、屈折率（ｎｄ）及びアッベ数（νｄ）が、ｎｄ≧（−０．０１νｄ＋２．１５）の関係を満たすことが好ましく、ｎｄ≧（−０．０１νｄ＋２．１７）の関係を満たすことがより好ましく、ｎｄ≧（−０．０１νｄ＋２．２０）の関係を満たすことがさらに好ましい。
他方で、本発明の光学ガラスでは、屈折率（ｎｄ）及びアッベ数（νｄ）が、ｎｄ≦（−０．０１νｄ＋２．３５）の関係を満たすことが好ましく、ｎｄ≦（−０．０１νｄ＋２．３２）の関係を満たすことがより好ましく、ｎｄ≦（−０．０１νｄ＋２．２９）の関係を満たすことがさらに好ましい。
【００６５】
本発明の光学ガラスは、高い部分分散比（θｇ，Ｆ）を有することが好ましい。
より具体的には、本発明の光学ガラスの部分分散比（θｇ，Ｆ）は、好ましくは０．５１５、より好ましくは０．５２０、さらに好ましくは０．５２５、さらに好ましくは０．５２８、さらに好ましくは０．５３０を下限とする。他方で、本発明の光学ガラスの部分分散比（θｇ，Ｆ）の上限は、特に限定されないが、好ましくは０．６３０、より好ましくは０．６１０、さらに好ましくは０．５７０であってもよい。また、本発明の光学ガラスの部分分散比（θｇ，Ｆ）は、アッベ数（νｄ）との関係において、好ましくは（θｇ，Ｆ）≧（−０．００１６２×νｄ＋０．６１５０）の関係を満たす。
このように、本発明の光学ガラスでは、希土類元素成分を多く含有する従来公知のガラスよりも高い部分分散比（θｇ，Ｆ）を有する。そのため、ガラスの高屈折率及び低分散化を図りながらも、この光学ガラスから形成される光学素子を、色収差の補正に好ましく用いることができる。
ここで、本発明の光学ガラスの部分分散比（θｇ，Ｆ）は、アッベ数（νｄ）との関係において、好ましくは（−０．００１６２×νｄ＋０．６１５０）、より好ましくは（−０．００１６２×νｄ＋０．６２００）、さらに好ましくは（−０．００１６２×νｄ＋０．６２５０）を下限とする。他方で、本発明の光学ガラスのアッベ数（νｄ）との関係における部分分散比（θｇ，Ｆ）の上限は、特に限定されないが、概ね（−０．００１６２×νｄ＋０．６８００）以下、より具体的には（−０．００１６２×νｄ＋０．６７００）以下、さらに具体的には（−０．００１６２×νｄ＋０．６６００）以下であることが多い。本発明で特定される組成のガラスでは、部分分散比（θｇ，Ｆ）及びアッベ数（νｄ）がこの関係を満たすものであっても、安定なガラスを得られる。
【００６６】
上述の部分分散比（θｇ，Ｆ）とアッベ数（νｄ）の関係式は、部分分散比を縦軸に、アッベ数を横軸にした直交座標において、ノーマルラインと平行な直線を用いて表した。ノーマルラインは、従来公知のガラスの部分分散比（θｇ，Ｆ）とアッベ数（νｄ）の間にみられる直線的な関係を表したものであり、部分分散比（θｇ，Ｆ）を縦軸に、アッベ数（νｄ）を横軸に採用した直交座標上で、ＮＳＬ７とＰＢＭ２の部分分散比及びアッベ数をプロットした２点を結ぶ直線で表される（図１参照）。そして、従来公知のガラスの部分分散比とアッベ数の関係は、概ねノーマルラインと重複する。
ここで、ＮＳＬ７とＰＢＭ２は株式会社オハラ社製の光学ガラスであり、ＰＢＭ２のアッベ数（νｄ）は３６．３，部分分散比（θｇ，Ｆ）は０．５８２８、ＮＳＬ７のアッベ数（νｄ）は６０．５、部分分散比（θｇ，Ｆ）は０．５４３６である。
【００６７】
本発明の光学ガラスは、ガラス作製時における耐失透性（明細書中では、単に「耐失透性」という場合がある。）の高い、安定なガラスであることが好ましい。これにより、ガラス作製時におけるガラスの結晶化等による透過率の低下が抑えられるため、この光学ガラスをレンズ等の可視光を透過させる光学素子に好ましく用いることができる。なお、ガラス作製時における耐失透性が高いことを示す尺度としては、例えば液相温度が低いことが挙げられる。
【００６８】
［プリフォーム及び光学素子］
作製された光学ガラスから、例えば研磨加工の手段、又は、リヒートプレス成形や精密プレス成形等のモールドプレス成形の手段を用いて、ガラス成形体を作製することができる。すなわち、光学ガラスに対して研削及び研磨等の機械加工を行ってガラス成形体を作製したり、光学ガラスから作製したプリフォームに対してリヒートプレス成形を行った後で研磨加工を行ってガラス成形体を作製したり、研磨加工を行って作製したプリフォームや、公知の浮上成形等により成形されたプリフォームに対して精密プレス成形を行ってガラス成形体を作製したりすることができる。なお、ガラス成形体を作製する手段は、これらの手段に限定されない。
【００６９】
このように、本発明の光学ガラスから形成したガラス成形体は、様々な光学素子及び光学設計に有用であるが、その中でも特に、レンズやプリズム等の光学素子に用いることが好ましい。ガラスの安定性が高められることで、径の大きなガラス成形体の形成が可能になるため、光学素子の大型化を図りながらも、カメラやプロジェクタ等の光学機器に用いたときに高精細で高精度な結像特性及び投影特性を実現できる。
また、部分分散比が高められることで、光学素子を光学系における色収差の補正に有用に用いられるため、例えば光学素子をカメラに用いた場合は撮影対象物をより正確に表現でき、光学素子をプロジェクタに用いた場合は所望の映像をより高精彩に投影できる。
【実施例】
【００７０】
本発明の実施例（Ｎｏ．１〜Ｎｏ．３５）のガラスの組成、並びに、これらのガラスの屈折率（ｎｄ）、アッベ数（νｄ）及び部分分散比（θｇ，Ｆ）の値を表１〜表５に示す。なお、以下の実施例はあくまで例示の目的であり、これらの実施例のみ限定されるものではない。
【００７１】
実施例のガラスは、いずれも各成分の原料として各々相当する酸化物、水酸化物、炭酸塩、硝酸塩、弗化物、水酸化物、メタ燐酸化合物等の通常の光学ガラスに使用される高純度原料を選定し、秤量して均一に混合した後、白金坩堝に投入し、１２５０〜１３００℃の温度範囲の電気炉で２時間にわたって、ガラス原料の熔解と、熔解したガラス原料への攪拌による泡切れを行った後、９００〜１０７０℃に温度を下げてさらに攪拌均質化してから金型に鋳込み、徐冷してガラスを作製した。
【００７２】
ここで、ガラス原料を熔解してガラスを得る際、Ｆ成分及びＢ２Ｏ３成分が揮発するため、ガラス原料の組成と得られるガラスの組成の間に変動が生じる。
各成分についての、ガラス原料の組成とガラスの組成の関係は、特にＢ２Ｏ３成分を１６％以上含有し、且つＦ成分の含有量が４５．０％以下の場合においては、概ね以下のとおりである。
Ｂ２Ｏ３成分：（ガラス中の含有量）＝０．３５×（ガラス原料中の含有量）＋１０．３（質量％）
Ｆ成分：（ガラス中の含有量）＝０．４４×（ガラス原料中の含有量）＋１．３９（質量％）
これらの式に基づいて、Ｆ成分、Ｂ２Ｏ３成分及びＳｉＯ２成分のガラス中の含有量をガラス原料中の含有量に換算した後で、Ｆ成分の含有量を外割にして各成分の含有量の合計を１００％に換算することで、ガラス原料の組成を求めることができる。
【００７３】
実施例のガラスの屈折率（ｎｄ）、アッベ数（νｄ）及び部分分散比（θｇ，Ｆ）は、日本光学硝子工業会規格ＪＯＧＩＳ０１―２００３に基づいて測定した。
そして、測定により得られた屈折率（ｎｄ）及びアッベ数（νｄ）の値から、関係式ｎｄ＝−ａ１×νｄ＋ｂ１における、傾きａ１が０．０１のときの切片ｂ１を求めた。
また、測定により得られたアッベ数（νｄ）及び部分分散比（θｇ，Ｆ）の値から、関係式（θｇ，Ｆ）＝−ａ２×νｄ＋ｂ２における、傾きａ２が０．００１６２のときの切片ｂ２を求めた。
なお、本測定に用いたガラスは、徐冷降温速度を−２５℃／ｈｒとして、徐冷炉にて処理を行ったものを用いた。
【００７４】
【表１】
0006775874.tif 000002
【００７５】
【表２】
0006775874.tif 000003
【００７６】
【表３】
0006775874.tif 000004
【００７７】
【表４】
0006775874.tif 000005
【００７８】
【表５】
0006775874.tif 000006
【００７９】
表に示されるように、本発明の実施例の光学ガラスは、いずれも屈折率（ｎｄ）が１．６５以上であるとともに、この屈折率（ｎｄ）は１．８０以下、より詳細には１．７６以下であり、所望の範囲内であった。
また、本発明の実施例の光学ガラスは、いずれもアッベ数（νｄ）が４５以上であるとともに、このアッベ数（νｄ）は６５以下、より詳細には６０以下であり、所望の範囲内であった。
【００８０】
また、本発明の実施例の光学ガラスは、屈折率（ｎｄ）及びアッベ数（νｄ）が、（−０．０１νｄ＋２．１５）≦ｎｄ≦（−０．０１νｄ＋２．３５）の関係を満たしており、より詳細には（−０．０１νｄ＋２．２０）≦ｎｄ≦（−０．０１νｄ＋２．２９）の関係を満たしていた。そして、本願の実施例のガラスについての屈折率（ｎｄ）及びアッベ数（νｄ）の関係は、図２に示されるようになった。
これらの光学ガラスは、いずれも失透していない安定なガラスであった。
このため、本発明の実施例の光学ガラスは、屈折率（ｎｄ）及びアッベ数（νｄ）が所望の範囲内にあり、且つ、安定性の高い光学ガラスを得られることが明らかになった。
【００８１】
また、本発明の実施例の光学ガラスは、部分分散比（θｇ，Ｆ）が０．５２０以上、より具体的には０．５２５以上であり、高い値を有していた。
また、本発明の実施例の光学ガラスは、部分分散比（θｇ，Ｆ）がアッベ数（νｄ）との間で（θｇ，Ｆ）≧（−０．００１６２×νｄ＋０．６１５０）の関係を満たし、より具体的には（θｇ，Ｆ）≧（−０．００１６２×νｄ＋０．６１６０）の関係を満たしていた。そして、本願の実施例のガラスについての部分分散比（θｇ，Ｆ）及びアッベ数（νｄ）の関係は、図３に示されるようになった。
これらのことから、本発明の実施例の光学ガラスは、部分分散比（θｇ，Ｆ）が大きく、この光学ガラスによって得られる光学素子は色収差の補正に有用であることが明らかになった。
【００８２】
従って、本発明の実施例の光学ガラスは、高屈折率及び低分散を有し、安定性が高く、且つ色収差の補正に好ましく用いられることが明らかになった。
【００８３】
さらに、本発明の実施例で得られた光学ガラスを用いて、リヒートプレス成形を行った後で研削及び研磨を行い、レンズ及びプリズムの形状に加工した。また、本発明の実施例の光学ガラスを用いて、精密プレス成形用プリフォームを形成し、この精密プレス成形用プリフォームを精密プレス成形加工した。いずれの場合も、加熱軟化後のガラスには乳白化及び失透等の問題は生じず、安定に様々なレンズ及びプリズムの形状に加工することができた。
【００８４】
以上、本発明を例示の目的で詳細に説明したが、本実施例はあくまで例示の目的のみであって、本発明の思想及び範囲を逸脱することなく多くの改変を当業者により成し得ることが理解されよう。
【図１】
0006775874.tif 000007
【図２】
0006775874.tif 000008
【図３】
0006775874.tif 000009